(57)【特許請求の範囲】
【請求項１】
嵩高獣毛紡績糸を製造する嵩高獣毛紡績糸の製造方法であって、
獣毛繊維を酸化処理してスケールオフ獣毛繊維を作製する酸化処理工程と、
４５度Ｃ以上に加熱した還元剤溶液を用いて前記スケールオフ獣毛繊維を還元処理して還元獣毛繊維を作製する還元処理工程と、
前記還元獣毛繊維を引き揃えた獣毛繊維群を牽伸して獣毛繊維束を形成する牽伸工程と、
前記牽伸工程後の前記獣毛繊維束を、表面に開口する独立溝が少なくとも一方のローラに形成されているローラ対の前記独立溝に通過させて前記獣毛繊維束を嵩高くする嵩高加工工程と、
前記嵩高加工工程後の前記獣毛繊維束に撚りをかけて嵩高獣毛紡績糸を作製する撚り工程と
を備える、嵩高獣毛紡績糸の製造方法。
【請求項２】
前記還元獣毛繊維を染色して染色獣毛繊維を作製する第１染色工程をさらに備え、
前記牽伸工程では、前記染色獣毛繊維が引き揃えられた獣毛繊維群が牽伸されて獣毛繊維束が形成される
請求項１に記載の嵩高獣毛紡績糸の製造方法。
【請求項３】
前記還元処理工程と前記第１染色工程との間に実施される洗浄工程をさらに備え、
前記洗浄工程では、前記還元獣毛繊維が洗浄されて洗浄獣毛繊維が作製され、
前記第１染色工程では、前記洗浄獣毛繊維が染色されて前記染色獣毛繊維が作製される
請求項２に記載の嵩高獣毛紡績糸の製造方法。
【請求項４】
前記撚り工程の後に実施される柔軟処理工程をさらに備え、
前記柔軟処理工程では、前記嵩高獣毛紡績糸が柔軟処理される
請求項１から３のいずれかに記載の嵩高獣毛紡績糸の製造方法。
【請求項５】
前記嵩高獣毛紡績糸を染色して染色嵩高獣毛紡績糸を作製する第２染色工程をさらに備える、請求項１に記載の嵩高獣毛紡績糸の製造方法。
【請求項６】
前記還元処理工程と前記牽伸工程との間に実施される洗浄工程をさらに備え、
前記洗浄工程では、前記還元獣毛繊維が洗浄されて洗浄獣毛繊維が作製され、
前記牽伸工程では、前記洗浄獣毛繊維が引き揃えられた獣毛繊維群が牽伸されて獣毛繊維束が形成される
請求項５に記載の嵩高獣毛紡績糸の製造方法。
【請求項７】
前記第２染色工程の後に実施される柔軟処理工程をさらに備え、
前記柔軟処理工程では、前記染色嵩高獣毛紡績糸が柔軟処理される
請求項５または６に記載の嵩高獣毛紡績糸の製造方法。
【請求項８】
嵩高獣毛紡績糸を製造する嵩高獣毛紡績糸の製造方法であって、
獣毛繊維を引き揃えた獣毛繊維群を牽伸して獣毛繊維束を形成する牽伸工程と、
前記牽伸工程後の前記獣毛繊維束を、表面に開口する独立溝が少なくとも一方のローラに形成されているローラ対の前記独立溝に通過させて前記獣毛繊維束を嵩高くする嵩高加工工程と、
前記嵩高加工工程後の前記獣毛繊維束に撚りをかけて嵩高獣毛紡績糸を作製する撚り工程と、
前記嵩高獣毛紡績糸を酸化処理してスケールオフ嵩高獣毛紡績糸を作製する酸化処理工程と、
４５度Ｃ以上に加熱した還元剤溶液を用いて前記スケールオフ嵩高獣毛紡績糸を還元処理して還元嵩高獣毛紡績糸を作製する還元処理工程と
を備える、嵩高獣毛紡績糸の製造方法。
【請求項９】
前記還元処理工程の後に実施される漂白処理工程をさらに備え、
前記漂泊処理では、前記還元嵩高獣毛紡績糸が漂泊処理されて漂泊嵩高獣毛紡績糸が作製される
請求項８に記載の嵩高獣毛紡績糸の製造方法。
【請求項１０】
前記漂泊処理工程の後に実施される染色工程をさらに備え、
前記染色工程では、前記漂泊嵩高獣毛紡績糸が染色されて染色嵩高獣毛紡績糸が作製される
請求項９に記載の嵩高獣毛紡績糸の製造方法。
【請求項１１】
前記染色工程の後に実施される柔軟処理工程をさらに備え、
前記柔軟処理工程では、前記染色嵩高獣毛紡績糸が柔軟処理される
請求項１０に記載の嵩高獣毛紡績糸の製造方法。
【発明の詳細な説明】
【技術分野】
【０００１】
本発明は、嵩高獣毛紡績糸の製造方法に関する。
【背景技術】
【０００２】
過去に「獣毛繊維に次亜塩素酸系酸化剤、酸素系酸化剤、還元剤を順に作用させた後、その獣毛繊維をポリアミドエピクロルヒドリン系樹脂で被覆することにより、獣毛繊維に適度な強伸度低下が生じさせ、獣毛織編物の抗ピリング性を向上させること」が提案されている（例えば、特開２００５−２５６２３３号公報等参照）。
【先行技術文献】
【特許文献】
【０００３】
【特許文献１】特開２００５−２５６２３３号公報
【発明の概要】
【発明が解決しようとする課題】
【０００４】
ところで、現在、軽量で、ソフトな肌触りや優れた保温性を具備する嵩高獣毛布帛が衣服等に利用され、一般消費者に好評を博している。
【０００５】
しかし、このような嵩高獣毛布帛で、軽量性、肌触り、保温性に優れるものは存在するが、抗ピリング性やマシンウォッシャブル性まで十分に満足するものは現存しない。
【０００６】
本発明の課題は、軽量であり、ソフトな肌触り、十分な保温性、優れた抗ピリング性およびマシンウォッシャブル性を備える嵩高獣毛布帛を形成することができる嵩高獣毛紡績糸の製造方法を提供することにある。
【課題を解決するための手段】
【０００７】
本発明の第１局面に係る嵩高獣毛紡績糸の製造方法は、嵩高獣毛紡績糸を製造する嵩高獣毛紡績糸の製造方法であって、酸化処理工程、還元処理工程、牽伸工程、嵩高加工工程および撚り工程を備える。なお、ここにいう「獣毛」とは、例えば、羊毛、カシミヤ、モヘヤ、キャメル、アンゴラなどである。これらの中でも、羊毛は、高い吸放湿特性を持ち、染色性が高く、低コストであるなどの優れた特性を持っているため、特に好ましい。酸化処理工程では、獣毛繊維が酸化処理されてスケールオフ獣毛繊維が作製される。なお、酸化処理工程では酸化剤溶液が用いられるが、この酸化剤としては、例えば、過硫酸試剤であるオキソン（デュポン社製）（登録商標）やバソランＤＣ（ＢＡＳＦジャパン（株）製）等が使用される。還元処理工程では、４５度Ｃ以上に加熱された還元剤溶液が用いられてスケールオフ獣毛繊維が還元処理されて還元獣毛繊維が作製される。なお、還元剤としては、例えば、亜硫酸ナトリウム等が使用される。また、還元剤溶液の温度が４５度Ｃ以上であると、比較的短時間で獣毛繊維の引張強度や引張伸度を適度に低下させることができる。また、還元剤溶液の温度は、５０度Ｃ以上であるのがより好ましく、６０度Ｃ以上であるのがさらに好ましく、７０度Ｃ以上であるのがさらに好ましい。還元剤溶液の温度が高ければ高いほど、還元処理工程に費やす時間を短縮することができるからである。ただし、還元剤溶液中の還元剤の濃度管理のためには、還元剤溶液の温度は１００度Ｃ以下であるのが好ましく、９０度Ｃ以下であるのがより好ましい。牽伸工程では、還元獣毛繊維が引き揃えられた獣毛繊維群が牽伸されて獣毛繊維束が形成される。嵩高加工工程では、牽伸工程後の獣毛繊維束が、表面に開口する独立溝が少なくとも一方のローラに形成されているローラ対の独立溝に通過させられて獣毛繊維束が嵩高くされる。撚り工程では、嵩高加工工程後の獣毛繊維束に撚りがかけられて嵩高獣毛紡績糸が作製される。なお、嵩高獣毛紡績糸の嵩高度は８ｃｍ３／ｇ以上１８ｃｍ３／ｇ以下であるのが好ましい。
【０００８】
本願発明者の鋭意検討の結果、スケールオフ後の獣毛繊維を、４５度Ｃ以上に加熱された還元剤溶液により還元処理すると、比較的短時間で獣毛繊維の強度や伸度が適度なレベルまで低下し、抗ピリング性やマシンウォッシャブル性に優れた嵩高獣毛布帛を形成することができる嵩高獣毛紡績糸を製造することができることが明らかとなった。したがって、この嵩高獣毛紡績糸の製造方法を利用すれば、軽量であり、ソフトな肌触り、十分な保温性、優れた抗ピリング性およびマシンウォッシャブル性を備える嵩高獣毛布帛を形成することができる嵩高獣毛紡績糸を製造することができる。また、このようにして嵩高獣毛紡績糸を作製すると、嵩高獣毛紡績糸十分な強伸度を付与することができることが本願発明者らの研究成果から明らかになっている。このため、この嵩高紡績糸の製造方法では、十分な強伸度を有する嵩高紡績糸を製造することができる。
【０００９】
なお、本発明において、嵩高獣毛紡績糸の抗ピリング性は、ケケン品質基準（ＪＩＳ  Ｌ１０７６．６．１．Ａ法）で２級以上であるが、２．５級以上であるのが好ましく、３級以上であるのがより好ましく、４級以上であるのがさらに好ましい。
【００１０】
また、本発明において、マシンウォッシャブル性とは、ザ・ウールマーク・カンパニーが定めるＴＭ３１法に準拠したセーター類（本明細書では天竺編地が該当する）の処理において、７Ａプログラムを１回行ったときの緩和寸法変化率が巾方向で−８以上５％以下であり且つ丈方向で−１０％以上であることを満たすと共に、５Ａプログラムを２回行ったときのフェルト寸法変化率（面積収縮率）が−８％以上であることを満たす性質を意味する。
【００１１】
また、ここにいう「布帛」とは、例えば、織物や、編物、不織布などである。また、織物の織り組織は、特に限定されるものではないが、例えば、平織、綾織、朱子織などの基本組織、それらから誘導された変化組織、重ね組織などが挙げられる。
【００１２】
本発明の第２局面に係る嵩高獣毛紡績糸の製造方法は、第１局面に係る嵩高獣毛紡績糸の製造方法であって、第１染色工程をさらに備える。第１染色工程では、還元獣毛繊維が染色されて染色獣毛繊維が作製される。なお、第１染色工程では染料が用いられるが、この染料としては、例えば、酸性染料、金属錯塩染料、反応染料、酸性媒染染料等が挙げられる。そして、牽伸工程では、染色獣毛繊維が引き揃えられた獣毛繊維群が牽伸されて獣毛繊維束が形成される。なお、還元処理工程と第１染色工程との間に漂泊処理工程が設けられてもかまわない。漂泊処理工程では、還元獣毛繊維が漂泊処理される。このように、漂泊処理工程が設けられると、獣毛繊維を淡色に染める場合に、獣毛繊維を鮮やかな色に染め上げることができる。
【００１３】
本願発明者の鋭意検討の結果、染料により還元獣毛繊維を染色すると、さらに獣毛繊維の強度や伸度が適度なレベルまで低下し、抗ピリング性やマシンウォッシャブル性に優れた嵩高獣毛布帛を形成することができる嵩高獣毛紡績糸を製造することができることが明らかとなった。したがって、この嵩高獣毛紡績糸の製造方法を利用すれば、軽量であり、ソフトな肌触り、十分な保温性、さらに優れた抗ピリング性およびマシンウォッシャブル性を備える嵩高獣毛布帛を形成することができる嵩高獣毛紡績糸を製造することができる。
【００１４】
本発明の第３局面に係る嵩高獣毛紡績糸の製造方法は、第２局面に係る嵩高獣毛紡績糸の製造方法であって、洗浄工程をさらに備える。洗浄工程は、還元処理工程と第１染色工程との間に実施される。そして、洗浄工程では、還元獣毛繊維が洗浄されて洗浄獣毛繊維が作製される。また、第１染色工程では、洗浄獣毛繊維が染色されて染色獣毛繊維が作製される。なお、この洗浄工程では、還元処理工程において分解されたタンパク質が還元獣毛繊維から洗い流される。
【００１５】
本願発明者の鋭意検討の結果、このように還元処理後に積極的に洗浄を行うと、獣毛繊維同士がくっつく現象を防止することができ、延いては安定した品質の嵩高獣毛紡績糸や嵩高獣毛布帛を製造することができる。
【００１６】
本発明の第４局面に係る嵩高獣毛紡績糸の製造方法は、第１局面から第３局面のいずれかに係る嵩高獣毛紡績糸の製造方法であって、柔軟処理工程をさらに備える。柔軟処理工程は、撚り工程の後に実施される。柔軟処理工程では、嵩高獣毛紡績糸が柔軟処理される。
【００１７】
このため、この嵩高獣毛紡績糸の製造方法を利用すれば、さらにソフトな肌触りを有する嵩高獣毛布帛を製造することができる。
【００１８】
本発明の第５局面に係る嵩高獣毛紡績糸の製造方法は、第１局面に係る嵩高獣毛紡績糸の製造方法であって、第２染色工程をさらに備える。第２染色工程では、嵩高獣毛紡績糸が染色されて染色嵩高獣毛紡績糸が作製される。なお、第２染色工程では染料が用いられるが、この染料としては、例えば、酸性染料、金属錯塩染料、反応染料、酸性媒染染料等が挙げられる。なお、撚り工程と第２染色工程との間に漂泊処理工程が設けられてもかまわない。漂泊処理工程では、嵩高獣毛紡績糸が漂泊処理される。このように、漂泊処理工程が設けられると、嵩高獣毛紡績糸を淡色に染める場合に、嵩高獣毛紡績糸を鮮やかな色に染め上げることができる。
【００１９】
本願発明者の鋭意検討の結果、染料により還元獣毛繊維を染色すると、さらに獣毛繊維の強度や伸度が適度なレベルまで低下し、抗ピリング性やマシンウォッシャブル性に優れた嵩高獣毛布帛を形成することができる嵩高獣毛紡績糸を製造することができることが明らかとなった。したがって、この嵩高獣毛紡績糸の製造方法を利用すれば、軽量であり、ソフトな肌触り、十分な保温性、さらに優れた抗ピリング性およびマシンウォッシャブル性を備える嵩高獣毛布帛を形成することができる嵩高獣毛紡績糸を製造することができる。
【００２０】
本発明の第６局面に係る嵩高獣毛紡績糸の製造方法は、第５局面に係る嵩高獣毛紡績糸の製造方法であって、洗浄工程をさらに備える。洗浄工程は、還元処理工程と牽伸工程との間に実施される。そして、洗浄工程では、還元獣毛繊維が洗浄されて洗浄獣毛繊維が作製される。また、牽伸工程では、洗浄獣毛繊維が引き揃えられた獣毛繊維群が牽伸されて獣毛繊維束が形成される。なお、この洗浄工程では、還元処理工程において分解されたタンパク質が還元獣毛繊維から洗い流される。
【００２１】
本願発明者の鋭意検討の結果、このように還元処理後に積極的に洗浄を行うと、獣毛繊維同士がくっつく現象を防止することができ、延いては安定した品質の嵩高獣毛紡績糸や嵩高獣毛布帛を製造することができる。
【００２２】
本発明の第７局面に係る嵩高獣毛紡績糸の製造方法は、第５局面または第６局面に係る嵩高獣毛紡績糸の製造方法であって、柔軟処理工程をさらに備える。柔軟処理工程は、第２染色工程の後に実施される。そして、柔軟処理工程では、染色嵩高獣毛紡績糸が柔軟処理される。
【００２３】
このため、この嵩高獣毛紡績糸の製造方法を利用すれば、さらにソフトな肌触りを有する嵩高獣毛布帛を製造することができる。
【００２４】
本発明の第８局面に係る嵩高獣毛紡績糸の製造方法は、嵩高獣毛紡績糸を製造する嵩高獣毛紡績糸の製造方法であって、牽伸工程、嵩高加工工程、撚り工程、酸化処理工程および還元処理工程を備える。牽伸工程では、獣毛繊維が引き揃えられた獣毛繊維群が牽伸されて繊維束が形成される。嵩高加工工程では、牽伸工程後の獣毛繊維束が、表面に開口する独立溝が少なくとも一方のローラに形成されているローラ対の独立溝に通過させられて獣毛繊維束が嵩高くされる。撚り工程では、嵩高加工工程後の獣毛繊維束に撚りがかけられて嵩高獣毛紡績糸が作製される。酸化処理工程では、嵩高獣毛紡績糸が酸化処理されてスケールオフ嵩高獣毛紡績糸が作製される。還元処理工程では、４５度Ｃ以上に加熱された還元剤溶液が用いられてスケールオフ嵩高獣毛紡績糸が還元処理されて還元嵩高獣毛紡績糸が作製される。なお、還元剤としては、例えば、亜硫酸ナトリウム等が使用される。また、還元剤溶液の温度が４５度Ｃ以上であると、比較的短時間で獣毛繊維の引張強度や引張伸度を適度に低下させることができる。また、還元剤溶液の温度は、５０度Ｃ以上であるのがより好ましく、６０度Ｃ以上であるのがさらに好ましく、７０度Ｃ以上であるのがさらに好ましい。還元剤溶液の温度が高ければ高いほど、還元処理工程に費やす時間を短縮することができるからである。ただし、還元剤溶液中の還元剤の濃度管理のためには、還元剤溶液の温度は１００度Ｃ以下であるのが好ましく、９０度Ｃ以下であるのがより好ましい。
【００２５】
本願発明者の鋭意検討の結果、スケールオフ後の嵩高獣毛紡績糸を、４５度Ｃ以上に加熱された還元剤溶液により還元処理すると、比較的短時間で嵩高獣毛紡績糸の強度や伸度が適度なレベルまで低下し、抗ピリング性やマシンウォッシャブル性に優れた嵩高獣毛布帛を形成することができる嵩高獣毛紡績糸を製造することができることが明らかとなった。したがって、この嵩高獣毛紡績糸の製造方法を利用すれば、軽量であり、ソフトな肌触り、十分な保温性、優れた抗ピリング性およびマシンウォッシャブル性を備える嵩高獣毛布帛を形成することができる嵩高獣毛紡績糸を製造することができる。また、このようにして嵩高獣毛紡績糸を作製すると、嵩高獣毛紡績糸十分な強伸度を付与することができることが本願発明者らの研究成果から明らかになっている。このため、この嵩高紡績糸の製造方法では、十分な強伸度を有する嵩高紡績糸を製造することができる。
【００２６】
なお、本発明において、抗ピリング性は、ケケン品質基準（ＪＩＳ  Ｌ１０７６．６．１．Ａ法）で２級以上であるが、２．５級以上であるのが好ましく、３級以上であるのがより好ましく、４級以上であるのがさらに好ましい。
【００２７】
また、本発明において、マシンウォッシャブル性とは、ザ・ウールマーク・カンパニーが定めるＴＭ３１法に準拠したセーター類（本明細書では天竺編地が該当する）の処理において、７Ａプログラムを１回行ったときの緩和寸法変化率が巾方向で−８以上５％以下であり且つ丈方向で−１０％以上であることを満たすと共に、５Ａプログラムを２回行ったときのフェルト寸法変化率（面積収縮率）が−８％以上であることを満たす性質を意味する。
【００２８】
また、ここにいう「布帛」とは、例えば、織物や、編物、不織布などである。また、織物の織り組織は、特に限定されるものではないが、例えば、平織、綾織、朱子織などの基本組織、それらから誘導された変化組織、重ね組織などが挙げられる。
【００２９】
本発明の第９局面に係る嵩高獣毛紡績糸の製造方法は、第８局面に係る嵩高獣毛紡績糸の製造方法であって、漂白処理工程をさらに備える。漂白処理工程は、還元処理工程の後に実施される。そして、漂泊処理工程では、還元嵩高獣毛紡績糸が漂泊処理されて漂泊嵩高獣毛紡績糸が作製される。
【００３０】
このため、この嵩高獣毛紡績糸の製造方法では、嵩高獣毛紡績糸を淡色に染める場合に、嵩高獣毛紡績糸を鮮やかな色に染め上げることができる。
【００３１】
本発明の第１０局面に係る嵩高獣毛紡績糸の製造方法は、第９局面に係る嵩高獣毛紡績糸の製造方法であって、染色工程をさらに備える。染色工程は、漂泊処理工程の後に実施される。そして、染色工程では、漂泊嵩高獣毛紡績糸が染色されて染色嵩高獣毛紡績糸が作製される。なお、染色工程では染料が用いられるが、この染料としては、例えば、酸性染料、金属錯塩染料、反応染料、酸性媒染染料等が挙げられる。
【００３２】
本願発明者の鋭意検討の結果、染料により還元獣毛繊維を染色すると、さらに獣毛繊維の強度や伸度が適度なレベルまで低下し、抗ピリング性やマシンウォッシャブル性に優れた嵩高獣毛布帛を形成することができる嵩高獣毛紡績糸を製造することができることが明らかとなった。したがって、この嵩高獣毛紡績糸の製造方法を利用すれば、軽量であり、ソフトな肌触り、十分な保温性、さらに優れた抗ピリング性およびマシンウォッシャブル性を備える嵩高獣毛布帛を形成することができる嵩高獣毛紡績糸を製造することができる。
【００３３】
本発明の第１１局面に係る嵩高獣毛紡績糸の製造方法は、第１０局面に係る嵩高獣毛紡績糸の製造方法であって、柔軟処理工程をさらに備える。柔軟処理工程は、染色工程の後に実施される。そして、柔軟処理工程では、染色嵩高獣毛紡績糸が柔軟処理される。
【００３４】
このため、この嵩高獣毛紡績糸の製造方法を利用すれば、さらにソフトな肌触りを有する嵩高獣毛布帛を製造することができる。
【図面の簡単な説明】
【００３５】
【図１】本発明の第１実施形態に係るリング紡績装置の模式的概略図である。
【図２】本発明の第１実施形態に係るリング紡績装置に設けられるネップローラ対の斜視図および断面図である。
【図３】第１実施形態の変形例（Ｄ）に係るリング紡績装置の模式的概略図である。
【発明を実施するための形態】
【００３６】
−第１実施形態−
本発明の第１実施形態において、嵩高獣毛紡績糸は、嵩高獣毛紡績糸作製工程、酸化処理工程、還元処理工程および柔軟処理工程を経て製造される。以下、これらの工程について詳述する。
【００３７】
＜嵩高獣毛紡績糸の製造方法の各工程の詳細＞
１．嵩高獣毛紡績糸作製工程
嵩高獣毛紡績糸作製工程では、図１に示されるリング紡績装置２０に獣毛スライバＳが供給されることにより嵩高獣毛紡績糸が作製される。
【００３８】
上述のリング紡績装置２０は、図１に示されるように、主に、牽伸機構２５、ネップローラ対Ｎおよび撚り機構２６から構成されている。以下、リング紡績装置２０の各構成要素について詳述する。
【００３９】
（リング紡績装置の各構成要素）
（１）牽伸機構
牽伸機構２５は、図１に示されるように、主に、バックローラ１、エプロン３及びフロントローラ４から構成されている。なお、エプロン３には、ミドルローラ２が含まれている。
【００４０】
この牽伸機構２５では、バックローラ１、ミドルローラ２、フロントローラ４の回転速度がバックローラ１、ミドルローラ２、フロントローラ４の順に速くなっている（バックローラ１の回転速度が最も遅く、フロントローラ４の回転速度が最も速い。）。この速度差により獣毛スライバＳが牽伸される。なお、通常、バックローラ１、エプロン３、フロントローラ４における獣毛スライバＳの牽伸率は、８〜２５倍である。
【００４１】
また、この牽伸機構２５では、従来のリング紡績装置の牽伸機構と同様に、獣毛スライバＳ中の単繊維がバックローラ１とミドルローラ２との間、ミドルローラ２とフロントローラ４との間で切断されることのないように、バックローラ１とミドルローラ２との間隔及び、ミドルローラ２とフロントローラ４との間隔が獣毛スライバＳの最大繊維長以上に設定されている。
【００４２】
（２）ネップローラ対
ネップローラ対Ｎは、図１に示されるように、主に、トップローラ６およびベースローラ５から構成されている。
【００４３】
トップローラ６には、図２に示されるように、幅方向中央部付近に、表面に開口する独立溝２１が複数形成されている。なお、これらの独立溝２１は、図２に示されるように、３列に所定の間隔をあけて整列されて設けられており、トップローラ６の全周に亘って形成されている。なお、このトップローラ６は、従来のリング紡績装置にそのまま取り付けができるように、直径４０ｍｍ〜６０ｍｍ、幅５０ｍｍ程度のサイズのものを使用するのが好ましい。また、トップローラ６は、単繊維を確実に把持するためにゴム材料で覆われているのが好ましい。また、そのゴム材料の硬度は耐久性及び把持力などの面から６０度〜８０度の範囲のものが好ましく、６５度〜７５度の範囲がより好ましい。
【００４４】
ベースローラ５は金属製であるのが好ましい。また、ベースローラ５は、繊維を確実に把持するためにフリューデッド構造とされることが好ましい。
【００４５】
また、ネップローラ対Ｎとフロントローラ４との芯間隔（ゲージ）は、獣毛スライバＳの平均繊維長よりも短く設定されている。このため、このネップローラ対Ｎでは、獣毛スライバＳを構成する各単繊維の殆どは、フロントローラ４およびネップローラ対Ｎのいずれか一方に把持された状態か、あるいは両方に把持された状態で移動していくことになる。また、フロントローラ４とネップローラ対Ｎの両方に把持された単繊維は、フロントローラ４の圧接力がネップローラ対Ｎのそれよりも高いことから、フロントローラ４の周速度と同じ速度で移動することになる。また、ネップローラ対Ｎの周速度は、フロントローラ４の周速度より高く設定されている。なお、フロントローラ４の周速度を１とすると、ネップローラ対Ｎの周速度は１．２〜２．０程度に設定される。また、ネップローラ対Ｎのベースロール５とトップロール６の圧接力は、フロントローラ４の圧接力よりも低く設定されている。
【００４６】
（３）撚り機構
撚り機構２６は、図１に示されるように、主に、リング７及びスピンドル９から構成されている。
【００４７】
リング７は、ネップローラ対Ｎから送られてくる嵩高獣毛繊維束に撚りをかけて嵩高獣毛紡績糸８を得るための部材である。
【００４８】
スピンドル９は、ボビンＢを回転させて、ボビンＢに嵩高獣毛紡績糸８を巻き取らせるものである。
【００４９】
（嵩高獣毛紡績糸の製造過程）
そして、このリング紡績装置２０では、獣毛スライバＳがバックローラ１、エプロン３、フロントローラ４、ネップローラ対Ｎを順次通過して牽伸されることによって、獣毛スライバＳが順次細くなり獣毛繊維束となる。そして、この獣毛繊維束は、ネップローラ対Ｎを通過する際、トップローラ６の独立溝２１を通り、嵩高加工される。そして、この嵩高加工された獣毛繊維束は、スピンドル９の回転によって撚りがかけられ嵩高獣毛紡績糸８としてボビンＢに巻き取られる。
【００５０】
（嵩高加工原理）
嵩高加工の原理については完全には解明されていないが、以下の通りであると推察される。
【００５１】
上述のようにトップローラ６には、独立溝２１が形成されている。このため、獣毛繊維束がネップローラ対Ｎを通過するとき、トップローラ６には、周期的にベースロール５と接触しない部分（以下「局部的非接触部）と称する）が生じる。
【００５２】
また、上述したように、ネップローラ対Ｎの周速度は、フロントローラ４の周速度の１．２〜２．０倍に設定されている。このため、フロントローラ４で把持されていない獣毛スライバＳ中の単繊維はネップローラ対Ｎの周速度に基づきネップローラ対Ｎから送り出される。
【００５３】
その結果、ネップローラ対Ｎでは、局部的非接触部を移動する単繊維と、接触部を移動する単繊維とがそれぞれの速度で送り出されることになり、局部的非接触部を移動する単繊維は、接触部を移動する単繊維にわずかに遅れることによって弛む。そして、この弛んだ部分がネップロール対Ｎから送り出されると、芯糸の外側に巻き付けられる。
【００５４】
したがって、このリング紡績装置２０のネップローラ対Ｎの繊維流れ方向下流側において製造中の嵩高獣毛紡績糸を観察すると、トップローラ６の独立溝２１の影響を受けた単繊維の毛羽が芯糸、すなわち「フロントローラ４の周速度と同じ速度で移動する単繊維の束」に巻きついている現象を確認することができる。
【００５５】
２．酸化処理工程
酸化処理工程では、先ず、嵩高獣毛紡績糸作製工程で得られた嵩高獣毛紡績糸がチーズ巻きにされてチーズ染色機に投入される。次に、チーズ染色機の浴槽に水が投入され、続けて浸透剤および酢酸が投入される。次いで、チーズ染色機の浴槽内の浸透剤水溶液が常温で１０分間循環させられて、嵩高獣毛紡績糸が湿潤させられる。続いて、チーズ染色機の浴槽内に酸化剤が投入されて、３０度Ｃの温度下で５０分間、嵩高獣毛紡績糸が酸化処理され、嵩高獣毛紡績糸のスケールオフが行われる。そして、チーズ染色機の浴槽から浸透剤・酸化剤水溶液が排出された後、チーズ染色機の浴槽に新たに水が投入され、その水が４０度Ｃに加温されて嵩高獣毛紡績糸が十分に湯洗される。なお、この湯洗完了後、チーズ染色機の浴槽から湯が排出される。
【００５６】
３．還元処理工程
還元処理工程では、酸化処理工程完了後のチーズ染色機の浴槽に水が投入され、続けて還元剤が投入される。次いで、チーズ染色機の浴槽中の還元剤水容液が常温から７０度Ｃまで３０分で昇温させられた後、還元剤水溶液の温度が７０度Ｃに保たれたまま３０分間保持されて、嵩高獣毛紡績糸が還元処理される。そして、チーズ染色機の浴槽から還元剤水溶液が排出された後、チーズ染色機の浴槽に新たに水が投入され、嵩高獣毛紡績糸が十分に水洗される。なお、この湯洗完了後、チーズ染色機の浴槽から洗浄水が排出される。
【００５７】
４．柔軟処理工程
柔軟処理工程では、還元処理工程完了後のチーズ染色機の浴槽に水が投入され、続けて柔軟剤が投入される。次いで、チーズ染色機の浴槽中の柔軟剤水溶液が４０度Ｃに加温されて、１０分間、嵩高獣毛紡績糸が柔軟処理される。そして、チーズ染色機の浴槽から柔軟剤水溶液が排出された後、チーズ染色機の浴槽に新たに水が投入され、嵩高獣毛紡績糸が十分に水洗される。なお、この水洗完了後、チーズ染色機の浴槽から洗浄水が排出され、嵩高獣毛紡績糸が乾燥処理される。
【００５８】
＜嵩高獣毛紡績糸の特徴＞
上記のようにして製造された嵩高獣毛紡績糸は、軽量であり、ソフトな肌触り、十分な保温性、優れた抗ピリング性およびマシンウォッシャブル性を備える嵩高獣毛布帛を形成することができる。
【００５９】
＜変形例＞
（Ａ）
先の実施の形態では特に言及しなかったが、還元処理工程と柔軟処理工程との間に染色工程のみを挿入してもかまわないし、漂泊処理工程および染色工程を挿入してもかまわない。
なお、染色工程では、通常のチーズ染めが行われる。
【００６０】
また、漂泊工程では、還元処理工程完了後のチーズ染色機の浴槽に水が投入され、続けて漂白剤が投入される。次いで、チーズ染色機の浴槽中の漂白剤水溶液が３５度Ｃに加温されて、４０分間、嵩高獣毛紡績糸が漂泊処理される。そして、チーズ染色機の浴槽から漂白剤水溶液が排出された後、チーズ染色機の浴槽に新たに水が投入され、嵩高獣毛紡績糸が十分に水洗される。なお、この水洗完了後、チーズ染色機の浴槽から水が排出される。
【００６１】
（Ｂ）
先の実施の形態では特に言及しなかったが、嵩高獣毛紡績糸はＰＶＡ繊維混紡糸であってもかまわない。かかる場合、ＰＶＡ繊維混紡糸が所定温度の水に浸漬されることによりＰＶＡ繊維が溶解除去されて嵩高獣毛紡績糸が作製される。
【００６２】
（Ｃ）
先の実施の形態に係るリング紡績装置２０ではネップローラ対Ｎにおいてトップローラ６に独立溝２１が形成されていたが、独立溝は、ベースローラ５に形成されてもかまわないし、トップローラ６とベースローラ５の両方に形成されてもかまわない。
【００６３】
なお、独立溝がトップローラ６とベースローラ５の両方に形成される場合、トップローラ６に形成される独立溝と、ベースローラ５に形成される独立溝とは、形状や深さを異ならせることが好ましい。
【００６４】
（Ｄ）
先の実施の形態では特に言及しなかったが、図３に示されるように、先の実施の形態に係るリング紡績装置２０において、合成繊維のモノフィラメント用のローラ対１１およびフロントローラ４を介してネップローラ対Ｎに合成繊維のモノフィラメントＦを投入して、合成繊維のモノフィラメントＦと嵩高獣毛繊維束とを交撚させて嵩高交撚糸を製造してもよい。
【００６５】
（Ｅ）
先の実施の形態では特に言及しなかったが、独立溝２１は、トップローラ６の半径方向に沿って見た場合、長方形、角丸長方形、楕円形、円形、台形、正方形および三角形の群から選択される少なくとも一つの形状を呈するのが好ましい。なお、これらの中でも、トップローラ６の円周方向に沿って長細の長方形の独立溝が形成されるのがより好ましい。また、独立溝の寸法は、特に限定されるものではなく、繊維束の形状や要求される嵩高獣毛紡績糸の特性によって自由に設計することができる。通常は幅１ｍｍ〜１０ｍｍ、周方向長さ３ｍｍ〜１０ｍｍ、深さ１ｍｍ〜３ｍｍの範囲で設計することができる。また、独立溝２１は、繊維束の形状や大きさ、あるいは嵩高性を付与する条件等によって、並行状、千鳥状など任意に設けることができる。
【００６６】
なお、独立溝２１をこのような形状とすると、嵩高獣毛紡績糸を効率よく製造することができることが本願発明者らの研究成果から明らかになっている。
【００６７】
（Ｆ）
先の実施の形態に係る嵩高獣毛紡績糸の製造方法では柔軟処理工程が設けられていたが、本実施の形態において柔軟処理工程は必須でなく、省略してもかまわない。
【００６８】
−第２実施形態−
本発明の第２実施形態において、嵩高獣毛紡績糸は、準備工程、酸化処理工程、還元処理工程、嵩高獣毛紡績糸作製工程および柔軟処理工程を経て製造される。以下、これらの工程について詳述する。
【００６９】
＜嵩高獣毛紡績糸の製造方法の詳細＞
１．準備工程
準備工程では、獣毛トップが染色バックに装着された後、その獣毛トップが４０度Ｃのお湯で湯洗される。
【００７０】
２．酸化処理工程
酸化処理工程では、先ず、準備工程完了、染色バックに新たに水が投入されることにより染色バックから洗浄液が排出されると共に染色バックに新たな水が供給される。そして、その新たな水に浸透剤および酢酸が投入される。次に、染色バック中の浸透剤水溶液が常温で１０分間循環させられて、獣毛トップが湿潤させられる。次いで、染色バックに酸化剤が投入されて、３０度Ｃの温度下で５０分間、獣毛トップが酸化処理され、獣毛トップのスケールオフが行われる。そして、染色バックに新たに水が投入されることにより染色バックから浸透剤・酸化剤水溶液が排出されると共に染色バックに新たな水が供給される。その後、その水が４０度Ｃに加温されて獣毛トップが十分に湯洗される。
【００７１】
３．還元処理工程
還元処理工程では、酸化処理工程完了後、染色バックに新たに水が投入されることにより染色バックから洗浄液が排出されると共に染色バックに新たな水が供給される。そして、その新たな水に還元剤が投入される。次に、染色バック中の還元剤水容液が常温から７０度Ｃまで３０分で昇温させられた後、還元剤水溶液の温度が７０度Ｃに保たれたまま３０分間保持されて、獣毛トップが還元処理される。そして、染色バックに新たに水が投入されることにより染色バックから還元剤水溶液が排出されると共に染色バックに新たな水が供給される。その後、その新たな水で獣毛トップが十分に水洗される。なお、この水洗完了後、染色バックから洗浄液が排出される。
【００７２】
４．嵩高獣毛紡績糸作製工程
嵩高獣毛紡績糸作製工程では、第１実施形態と同様、図１に示されるリング紡績装置２０に獣毛スライバＳが供給されることにより嵩高獣毛紡績糸が作製される。
【００７３】
＜嵩高獣毛紡績糸の特徴＞
上記のようにして製造された嵩高獣毛紡績糸は、軽量であり、ソフトな肌触り、十分な保温性、優れた抗ピリング性およびマシンウォッシャブル性を備える嵩高獣毛布帛を形成することができる。
【００７４】
＜変形例＞
（Ａ）
先の実施の形態では特に言及しなかったが、還元処理工程の直後に洗浄工程が行われてもかまわない。
【００７５】
なお、洗浄工程では、還元処理工程完了後の染色バックに水が投入され、続けて酸が投入されて、常温で１０分間、獣毛トップが洗浄される。そして、染色バックから酸水溶液が排出された後、染色バックに新たに水が投入され、獣毛トップが十分に水洗される。なお、この水洗完了後、染色バックから水が排出され、獣毛トップがバックウォッシャーで乾燥させられる。
【００７６】
（Ｂ）
先の実施の形態では特に言及しなかったが、還元処理工程（上記変形例（Ａ）の洗浄工程を経る場合は洗浄工程）と嵩高獣毛紡績糸作製工程との間に染色工程が設けられるのが好ましい。また、染色工程は、嵩高獣毛紡績糸作製工程と柔軟処理との間や嵩高獣毛布帛作製後に設けられてもよい。
【００７７】
なお、前者のタイミングで染色工程が行われる場合、染色工程では、還元処理工程完了後または洗浄工程完了後の獣毛トップが水洗された後、通常のトップ染めが行われる。その後、染色された獣毛トップがバックウォッシャーで乾燥処理される。
【００７８】
また、後者のタイミングで染色工程が行われる場合、染色工程では、嵩高獣毛紡績糸作製工程で得られた嵩高獣毛紡績糸がチーズ巻きにされてチーズ染色機に投入され、通常のチーズ染めが行われる。
【００７９】
（Ｃ）
先の実施の形態では特に言及しなかったが、嵩高獣毛紡績糸作製工程（変形例（Ｂ）の染色工程を経る場合は染色工程）の直後に、柔軟処理工程が挿入されてもかまわない。
【００８０】
柔軟処理工程では、先ず、嵩高獣毛紡績糸作製工程または染色工程で得られた嵩高獣毛紡績糸がチーズ巻きにされてチーズ染色機に投入される。次に、チーズ染色機の浴槽に水が投入され、続けて柔軟剤が投入される。次いで、チーズ染色機の浴槽中の柔軟剤水溶液が４０度Ｃに加温されて、１０分間、嵩高獣毛紡績糸が柔軟処理される。そして、チーズ染色機の浴槽から柔軟剤水溶液が排出された後、チーズ染色機の浴槽に新たに水が投入され、嵩高獣毛紡績糸が十分に水洗される。なお、この水洗完了後、チーズ染色機の浴槽から洗浄水が排出され、嵩高獣毛紡績糸が乾燥処理される。
【００８１】
−第３実施形態−
本発明の第３実施形態において、嵩高獣毛紡績糸は、準備工程、還元処理工程、酸化処理工程、嵩高紡績糸作製工程および柔軟処理工程を経て製造される。以下、これらの工程について記述する。
【００８２】
＜嵩高獣毛紡績糸の製造方法の詳細＞
１．準備工程
準備工程では、獣毛トップが染色バックに装着された後、その獣毛トップが４０度Ｃのお湯で湯洗される。
【００８３】
２．還元処理工程
還元処理工程では、先ず、準備工程完了後、染色バックに新たに水が投入されることにより染色バックから洗浄液が排出されると共に染色バックに新たな水が供給される。そして、その新たな水に浸透剤が投入される。次に、染色バック中の浸透剤水溶液が常温で１０分間循環させられ、獣毛トップが湿潤させられる。次いで、染色バックに還元剤が投入されて、７０度Ｃまで３０分で昇温させられた後、還元剤水溶液の温度が７０度Ｃに保たれたまま、３０分間保持されて、獣毛トップが還元される。そして、染色バックに水が投入されることにより染色バックから還元剤水溶液が排出されると共に染色バックに新たな水が投入される。その後、その水が４０度Ｃに加温されながら獣毛トップが十分湯洗される。
【００８４】
３．酸化処理工程
酸化処理工程では、還元処理工程完了、染色バックに新たに水が投入されることにより染色バックから洗浄液が排出されると共に染色バックに新たな水が供給される。そして、その新たな水に浸透剤および酢酸が投入される。次に、染色バック中の浸透剤水溶液が常温で１０分間循環させられて、獣毛トップが湿潤させられる。次いで、染色バックに酸化剤が投入されて、３０度Ｃの温度下で５０分間、獣毛トップが酸化処理され、獣毛トップのスケールオフが行われる。そして、染色バックに新たに水が投入されることにより染色バックから浸透剤・酸化剤水溶液が排出されると共に染色バックに新たな水が供給される。その後、その新たな水で獣毛トップが十分に水洗される。
【００８５】
４．嵩高獣毛紡績糸作製工程
嵩高獣毛紡績糸作製工程では、第１実施形態と同様、図１に示されるリング紡績装置２０に獣毛スライバＳが供給されることにより嵩高獣毛紡績糸が作製される。
【００８６】
＜嵩高獣毛紡績糸の特徴＞
上記のようにして製造された嵩高獣毛紡績糸は、軽量であり、ソフトな肌触り、十分な保温性、優れた抗ピリング性およびマシンウォッシャブル性を備える嵩高獣毛布帛を形成することができる。
【００８７】
＜変形例＞
（Ａ）
先の実施の形態に係る嵩高獣毛紡績糸の製造方法では還元処理工程の直後に獣毛トップが水洗されたが、還元処理工程の直後に供給される新たな水に酸を投入し、常温で１０分間、その酸溶液により獣毛トップを洗浄してもかまわない。なお、酸溶液による洗浄完了後、染色バックに新たに水が投入されることにより染色バックから酸水溶液が排出されると共に染色バックに新たな水が供給され、獣毛トップが十分に水洗される。
【００８８】
（Ｂ）
先の実施の形態では特に言及しなかったが、還元処理工程（上記変形例（Ａ）の酸水溶液による洗浄工程を経る場合はその洗浄工程）と酸化処理工程との間、酸化処理工程と嵩高獣毛紡績糸作製工程との間、または嵩高獣毛紡績糸作製工程の後に染色工程が挿入されてもかまわない。
【００８９】
なお、還元処理工程（上記変形例（Ａ）の酸水溶液による洗浄工程を経る場合はその洗浄工程）と酸化処理工程との間に染色工程が挿入される場合、染色工程では、還元処理工程完了後または洗浄工程完了後の獣毛トップが水洗された後、通常のトップ染めが行われる。
【００９０】
次に、酸化処理工程と嵩高獣毛紡績糸作製工程との間に染色工程が挿入される場合、染色工程では、酸化処理工程完了後４０度Ｃで十分に獣毛トップが湯洗された後、通常のトップ染めが行われる。なお、その後、染色された獣毛トップがバックウォッシャーで乾燥処理される。また、染色前に獣毛トップが漂白処理されてもよい。
【００９１】
最後に、嵩高獣毛紡績糸作製工程の後に染色工程が挿入される場合、染色工程では、嵩高獣毛紡績糸作製工程で得られた嵩高獣毛紡績糸がチーズ巻きにされてチーズ染色機に投入され、通常のチーズ染めが行われる。また、嵩高絨毛紡績糸作製工程で得られた嵩高獣毛紡績糸を用いて布帛を作製し、その後反染めしてもかまわない。
【００９２】
（Ｃ）
先の実施の形態では特に言及しなかったが、嵩高獣毛紡績糸作製工程（変形例（Ｂ）の染色工程を経る場合は染色工程）の直後に柔軟処理工程が挿入されてもかまわない。
【００９３】
柔軟処理工程では、先ず、嵩高獣毛紡績糸作製工程または染色工程で得られた嵩高獣毛紡績糸がチーズ巻きにされてチーズ染色機に投入される。次に、チーズ染色機の浴槽に水が投入され、続けて柔軟剤が投入される。次いで、チーズ染色機の浴槽中の柔軟剤水溶液が４０度Ｃに加温されて、１０分間、嵩高獣毛紡績糸が柔軟処理される。そして、チーズ染色機の浴槽から柔軟剤水溶液が排出された後、チーズ染色機の浴槽に新たに水が投入され、嵩高獣毛紡績糸が十分に水洗される。なお、水洗完了後、チーズ染色機の浴槽から水が排出され、嵩高獣毛紡績糸が乾燥処理される。
【００９４】
−第４実施形態−
本発明の第４実施形態において、嵩高獣毛紡績糸は、嵩高獣毛紡績糸作製工程、還元処理工程、酸化処理工程および柔軟処理工程を経て製造される。以下、これらの工程について記述する。
【００９５】
１．嵩高獣毛紡績糸作製工程
嵩高獣毛紡績糸作製工程では、第１実施形態と同様、図１に示されるリング紡績装置２０に獣毛スライバＳが供給されることにより嵩高獣毛紡績糸が作製される。
【００９６】
２．還元処理工程
還元処理工程では、先ず、嵩高獣毛紡績糸作製工程で得られた嵩高獣毛紡績糸がチーズ巻きにされてチーズ染色機に投入される。次に、チーズ染色機の浴槽に水が投入され、続けて浸透剤が投入される。次に、チーズ染色機中の浸透剤水溶液が常温で１０分間循環させられ、嵩高獣毛紡績糸が湿潤させられる。次いで、チーズ染色機に還元剤が投入されて、７０度Ｃまで３０分で昇温させられた後、還元剤水溶液の温度が７０度Ｃに保たれたまま、３０分間保持されて、嵩高獣毛紡績糸が還元される。そして、チーズ染色機から還元剤水溶液が排出された後、チーズ染色機の浴槽に新たに水が投入され、その水が４０度Ｃに加温されて嵩高獣毛紡績糸が十分に湯洗される。なお、この湯洗完了後、チーズ染色機の浴槽から洗浄湯が排出される。
【００９７】
３．酸化処理工程
酸化処理工程では、還元処理工程完了後のチーズ染色機の浴槽に水が投入され、続けて浸透剤および酢酸が投入される。次に、チーズ染色機中の浸透剤水溶液が常温で１０分間循環させられて、嵩高獣毛紡績糸が湿潤させられる。次いで、チーズ染色機に酸化剤が投入されて、３０度Ｃの温度下で５０分間、嵩高獣毛紡績糸が酸化処理され、嵩高獣毛紡績糸のスケールオフが行われる。そして、チーズ染色機から浸透剤・酸化剤水溶液が排出された後、チーズ染色機の浴槽に新たな水が投入され、嵩高獣毛紡績糸が十分に水洗される。なお、この水洗完了後、チーズ染色機の浴槽から水が排出される。
【００９８】
４．柔軟処理工程
柔軟処理工程では、酸化処理工程完了後のチーズ染色機の浴槽に水が投入され、続けて柔軟剤が投入される。次いで、チーズ染色機の浴槽中の柔軟剤水溶液が４０度Ｃに加温されて、１０分間、嵩高獣毛紡績糸が柔軟処理される。チーズ染色機の浴槽から柔軟剤水溶液が排出された後、チーズ染色機の浴槽に新たな水が投入され、嵩高獣毛紡績糸が十分に水洗される。なお、この水洗完了後、チーズ染色機の浴槽から水が排出され、嵩高獣毛紡績糸が乾燥処理される。
【００９９】
＜変形例＞
（Ａ）
先の実施の形態では特に言及しなかったが、酸化処理工程と柔軟処理工程との間に漂白工程が挿入されてもかまわない。
【０１００】
なお、漂白工程では、酸化処理工程完了後のチーズ染色機の浴槽に水が投入され、続けて漂白剤が投入される。次いで、チーズ染色機の浴槽中の漂白剤水溶液が３６度Ｃに加温されて、４０分間、嵩高獣毛紡績糸が漂白処理される。そして、チーズ染色機の浴槽から漂白剤水溶液が排出された後、チーズ染色機の浴槽に新たに水が投入され、嵩高獣毛紡績糸が十分に水洗される。なお、この水洗完了後、チーズ染色機の浴槽から水が排出される。
【０１０１】
（Ｂ）
先の実施の形態では特に言及しなかったが、嵩高獣毛紡績糸作製工程の前、嵩高獣毛紡績糸作製工程と還元処理工程との間、還元処理工程と酸化処理工程との間、または、酸化処理工程（変形例（Ａ）の漂白工程を経る場合は漂白工程）と柔軟処理工程の間に、染色処理工程が挿入されてもかまわない。
【０１０２】
嵩高獣毛紡績糸作製工程の前に染色工程が挿入される場合、通常のトップ染めが行われる。また、嵩高獣毛紡績糸作製工程の後に染色工程が挿入される場合、通常のチーズ染色が行われる。また、嵩高絨毛紡績糸作製工程で得られた嵩高獣毛紡績糸を用いて布帛を作製し、その後反染めしてもかまわない。
【０１０３】
−その他の実施形態−
還元処理工程で獣毛トップが還元処理され、その後、嵩高獣毛紡績糸作製後および布帛作製後のいずれかにおいて嵩高獣毛紡績糸が酸化処理されてもかまわない。
【０１０４】
＜実施例＞
以下、実施例および比較例を示して本発明をさらに詳細に説明する。
【実施例１】
【０１０５】
１．嵩高羊毛紡績糸および編地の作製
（１）嵩高羊毛紡績糸の作製
図１に示されるリング紡績装置２０に羊毛繊維１００％のスライバ（平均繊維長７４．９ｍｍ，最大繊維長１５０ｍｍ，繊度２０．３μｍ）を供給して、２４番手の嵩高羊毛紡績糸（単糸）を作製した。
【０１０６】
なお、本実施例では、トップローラ６の独立溝２１の形状を長方形とし、そのサイズを長さ４ｍｍ、幅１．５ｍｍ、深さ３ｍｍとした。そして、このような形状の独立溝２１をトップローラ６に１８個設けた。なお、このトップローラ６の外径は、４７ｍｍであった。また、本実施例では、フロントローラ４の圧接力を８ｋｇ／ｃｍ２に、ネップローラ対の圧接力を１ｋｇ／ｃｍ２に設定した。また、本実施例では、フロントローラ４とネップローラ対Ｎの周速度比を１．５９に設定した。なお、フロントローラ４とネップローラ対Ｎの周速度比は、フロントローラ４の周速度をネップローラ対Ｎの周速度で割ることにより算出される。また、本実施例では、ネップローラ対Ｎとフロントローラ４との芯間隔（ゲージ）を５０ｍｍ（羊毛繊維の平均繊維長よりも短い）に設定した。また、本実施例において、牽伸機構２５におけるドラフト率を２０とした。
【０１０７】
そして、本実施例では、上述のようにして作製された下撚３８０Ｚの嵩高羊毛紡績糸（単糸）２本を上撚２００Ｓで撚り合わせて糸番手２／２４の嵩高羊毛紡績糸（双糸）を作製した。
【０１０８】
（２）嵩高羊毛紡績糸の酸化処理
先ず、上述のようにして作製した嵩高羊毛紡績糸（双糸）５００ｇをチーズ巻きにしてチーズ染色機に装着した。次に、浴比が１：２０となるようにチーズ染色機の浴槽に水を投入し、続けて１％ｏｗｆ（５ｇ）のテキスポートＳＮ−１０（日華化学（株）製）および２％ｏｗｆ（１０ｇ）の酢酸を投入した。次いで、チーズ染色機の浴槽内の処理液を常温で１０分間循環させて、嵩高羊毛紡績糸を湿潤させた。続いて、チーズ染色機の浴槽内に３％ｏｗｆ（１５ｇ）のピロリン酸ソーダおよび６％ｏｗｆ（３０ｇ）のバソランＤＣを投入して、３０度Ｃの温度下で５０分間、嵩高羊毛紡績糸を酸化処理し、嵩高羊毛紡績糸のスケールオフを行った。そして、チーズ染色機の浴槽から処理液を排出した後、チーズ染色機の浴槽に新たに水を投入し、その水を４０度Ｃに加温して嵩高羊毛紡績糸を十分に湯洗した。なお、この湯洗完了後、チーズ染色機の浴槽から湯を排出した。
【０１０９】
（３）嵩高羊毛紡績糸の還元処理
浴比が１：２０となるように酸化処理後のチーズ染色機の浴槽に水を投入し、続けて７．５％ｏｗｆ（３７．５ｇ）の亜硫酸ナトリウムを投入した。次いで、チーズ染色機の浴槽中の処理液を常温から７０度Ｃまで３０分で昇温させた後、処理液の温度を７０度Ｃに保たせたまま３０分間保持されて、嵩高羊毛紡績糸を還元処理した。そして、チーズ染色機の浴槽から処理液を排出した後、チーズ染色機の浴槽に新たに水を投入し、嵩高羊毛紡績糸を十分に水洗した。この水洗完了後、チーズ染色機の浴槽から水を排出した。
【０１１０】
（４）嵩高羊毛紡績糸の漂泊処理
浴比が１：２０となるように還元処理後のチーズ染色機の浴槽に水を投入し、続けて２ｇ／Ｌの３５％過酸化水素水を投入した。次いで、チーズ染色機の浴槽中の処理液を３５度Ｃに加温して、４０分間、嵩高羊毛紡績糸を漂泊処理した。そして、チーズ染色機の浴槽から処理液を排出した後、チーズ染色機の浴槽に新たに水を投入し、嵩高羊毛紡績糸を十分に水洗した。なお、この水洗完了後、チーズ染色機の浴槽から水を排出した。
【０１１１】
（５）嵩高羊毛紡績糸の柔軟処理
浴比が１：２０となるように漂泊処理後のチーズ染色機の浴槽に水を投入し、続けて２％ｏｗｆ（１０ｇ）のサンソフロンＣＧ−１０２（日華化学（株）製）を投入した。次いで、チーズ染色機の浴槽中の処理液を４０度Ｃに加温して、１０分間、嵩高羊毛紡績糸を柔軟処理した。そして、チーズ染色機の浴槽から処理液を排出した後、チーズ染色機の浴槽に新たに水を投入し、その水を４０度Ｃに加温して嵩高羊毛紡績糸を十分に湯洗した。なお、この湯洗完了後、チーズ染色機の浴槽から湯を排出し、嵩高羊毛紡績糸を乾燥処理した。
【０１１２】
（６）編地の作製
１２ゲージ／インチの横編機を用いて柔軟処理後の嵩高羊毛紡績糸から天竺編地を作製した。
【０１１３】
２．物性測定
上述のようにして得られた嵩高羊毛紡績糸および天竺編地の物性を下記測定方法によって測定した。結果を表１および表２に示す。
【０１１４】
（１）嵩高性の測定
ＪＩＳ  Ｌ  １０９５Ａ法に従って、嵩高羊毛紡績糸の嵩高度を測定した。
【０１１５】
（２）引張試験
オートグラフ引張試験機（島津製作所製）を用いて嵩高羊毛紡績糸の引張強度および引張伸び率を測定した。なお、測定条件は以下の通りであった。
【０１１６】
クロスヘッドスピード：３００ｍｍ／ｍｉｎ
チャック間隔：５００ｍｍ
単位強度当りの伸度：破断時の伸び率（％）／破断強度（Ｎ）
【０１１７】
（３）マシンウォッシャブル性の合否測定
天竺編地を洗濯機で水洗いし、水洗い前の天竺編地の寸法に対する水洗い後の天竺編地の寸法変化率を求めて合否を判定した。なお、合否判定基準は以下の通りである。
【０１１８】
緩和寸法変化率（ＴＭ３１法  ７Ａプログラム×１回）：巾方向−８％〜５％，丈方向−１０％以内
【０１１９】
フェルト寸法変化率（ＴＭ３１法  ５Ａプログラム×２回）：面積収縮率−８％以上
【０１２０】
（４）抗ピリング性の等級測定
天竺編地を用いてピリング試験を行った。なお、ピリング試験はＪＩＳ  Ｌ  １０７６法に従って行った。具体的には、「織物および編物のピリング試験方法」のピリング判定標準写真と試験片とを比較して、５級（ピルの発生がないもの）〜１級（ピルの発生が著しく多いもの）の５段階で試験片の等級を決定した。
【実施例２】
【０１２１】
嵩高羊毛紡績糸の作製において下撚４６０Ｚの嵩高羊毛紡績糸（単糸）２本を上撚２４０Ｓで撚り合わせて糸番手２／２４の嵩高羊毛紡績糸（双糸）を作製した以外は、実施例１と同様にして嵩高羊毛紡績糸および天竺編地を作製し、それらの物性測定を行った。結果を表１および表２に示す。
【０１２２】
（比較例１）
酸化処理、還元処理、漂泊処理および柔軟処理を行わずに嵩高羊毛紡績糸を染色したこと、編地の作製において１２ゲージ／インチの横編機を用いたこと以外は、実施例１と同様にして嵩高羊毛紡績糸および天竺編地を作製し、それらの物性測定を行った。結果を表１および表２に示す。
【０１２３】
【表１】
0005515014.tif 000002
【０１２４】
【表２】
0005515014.tif 000003
【実施例３】
【０１２５】
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、酸化処理においてバソランＤＣの濃度を４％ｏｗｆに代えたこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【実施例４】
【０１２６】
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、還元処理において処理液の温度を４５度Ｃとしたこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【実施例５】
【０１２７】
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、嵩高羊毛紡績糸（双糸）１５ｋｇをチーズ巻きにしてチーズ染色機に装着したこと、漂泊処理と柔軟処理との間に染色処理を行ったこと以外は、実施例１と同様にして嵩高羊毛紡績糸および天竺編地を作製し、それらの物性測定を行った。なお、染色処理では、浴比が１：１５となるように漂泊処理後のチーズ染色機の浴槽に水を投入し、続けて５％ｏｗｆの酸性媒染染料であるクロムブラックＰＬＷ（山田化学工業（株）製）を投入して嵩高羊毛紡績糸の染色を行った。また、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
なお、本実施例において、染色処理は、通常のチーズ染めにより行った。
【実施例６】
【０１２８】
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、嵩高羊毛紡績糸（双糸）１５ｋｇをチーズ巻きにしてチーズ染色機に装着したこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【実施例７】
【０１２９】
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、漂泊処理を行わなかったこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【０１３０】
（比較例２）
１．嵩高羊毛紡績糸および編地の作製
（１）嵩高羊毛紡績糸の作製
図１に示されるリング紡績装置２０に羊毛繊維１００％のスライバ（平均繊維長７４．９ｍｍ，最大繊維長１５０ｍｍ，繊度１９．５μｍ）を供給して、３６番手の嵩高羊毛紡績糸（単糸）を作製した。
【０１３１】
なお、本実施例では、トップローラ６の独立溝２１の形状を長方形とし、そのサイズを長さ４ｍｍ、幅１．５ｍｍ、深さ３ｍｍとした。そして、このような形状の独立溝２１をトップローラ６に１８個設けた。なお、このトップローラ６の外径は、４７ｍｍであった。また、本実施例では、フロントローラ４の圧接力を８ｋｇ／ｃｍ２に、ネップローラ対の圧接力を１ｋｇ／ｃｍ２に設定した。また、本実施例では、フロントローラ４とネップローラ対Ｎの周速度比を１．５９に設定した。なお、フロントローラ４とネップローラ対Ｎの周速度比は、フロントローラ４の周速度をネップローラ対Ｎの周速度で割ることにより算出される。また、本実施例では、ネップローラ対Ｎとフロントローラ４との芯間隔（ゲージ）を５０ｍｍ（羊毛繊維の平均繊維長よりも短い）に設定した。また、本実施例において、牽伸機構２５におけるドラフト率を２０とした。
【０１３２】
そして、本実施例では、上述のようにして作製された下撚５２０Ｚの嵩高羊毛紡績糸（単糸）２本を上撚３００Ｓで撚り合わせて糸番手２／３６の嵩高羊毛紡績糸（双糸）を作製した。
【０１３３】
（２）編地の作製
１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。
【０１３４】
２．物性測定
上述のようにして得られた嵩高羊毛紡績糸および天竺編地の物性を実施例１と同様にして測定した。結果を表３および表４に示す。
【０１３５】
（比較例３）
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、酸化処理を行わなかったこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【０１３６】
（比較例４）
嵩高羊毛紡績糸の作製において羊毛繊維１００％のスライバを平均繊維長７４．９ｍｍ，最大繊維長１５０ｍｍ，繊度１９．５μｍのものに代えて下撚５２０Ｚの嵩高羊毛紡績糸（単糸）２本を上撚３００Ｓで撚り合わせて糸番手２／３６の嵩高羊毛紡績糸（双糸）を作製したこと、還元処理、漂泊処理および柔軟処理を行わなかったこと以外は、実施例１と同様にして嵩高羊毛紡績糸および天竺編地を作製し、それらの物性測定を行った。なお、本実施例では、１２ゲージ／インチの横編機を用いて柔軟処理後の嵩高羊毛紡績糸から天竺編地を作製すると共に１４ゲージ／インチの横編機を用いて柔軟処理後の嵩高羊毛紡績糸から天竺編地を作製した。結果を表３および表４に示す。
【０１３７】
【表３】
0005515014.tif 000004
【０１３８】
【表４】
0005515014.tif 000005
【実施例８】
【０１３９】
１．嵩高羊毛紡績糸および編地の作製
（１）羊毛トップの前処理
１０ｋｇの羊毛トップ（平均繊維長７４．９ｍｍ，最大繊維長１５０ｍｍ，繊度１９．５μｍ）を染色バックに装着した後、その羊毛トップを４０度Ｃのお湯で湯洗した。
【０１４０】
（２）羊毛トップの酸化処理
浴比が１：１８となるように前処理後の染色バックに水を投入し、続けて０．３％ｏｗｆ（３０ｇ）のテキスポートＳＮ−１０（日華化学（株）製）および２％ｏｗｆ（２００ｇ）の酢酸を投入した。次に、染色バック中の処理液を常温で１０分間循環させて、羊毛トップを湿潤させた。次いで、染色バックに３％ｏｗｆ（３００ｇ）のピロリン酸ソーダおよび６％ｏｗｆのバソランＤＣを投入して、３０度Ｃの温度下で５０分間、羊毛トップを酸化処理し、羊毛トップのスケールオフを行った。そして、染色バックから処理液を排出させながら染色バックに新たなに水を投入し、その水を４０度Ｃに加温しながら羊毛トップを十分に湯洗した。
【０１４１】
（３）羊毛トップの還元処理
浴比が１：１８となるように酸化処理後の染色バックに水を投入し、続けて７．５％ｏｗｆ（７５０ｇ）の亜硫酸ナトリウムを投入した。次に、染色バック中の処理液を常温から７０度Ｃまで３０分で昇温させた後、処理液の温度を７０度Ｃに保ったまま３０分間保持して、羊毛トップを還元処理した。そして、染色バックから処理液を排出させながら染色バックに新たな水を投入し、常温で羊毛トップを十分に水洗した。
【０１４２】
（４）羊毛トップの洗浄
浴比が１：１８となるように還元処理後の染色バックに水を投入し、続けて１％ｏｗｆ（１００ｇ）のギ酸を投入して、常温で１０分間、羊毛トップを洗浄した。そして、染色バックから処理液を排出させながら染色バックに新たな水を投入し、常温で羊毛トップを十分に水洗した。なお、この水洗後、染色バックから水を排出し、羊毛トップをバックウォッシャーで乾燥させた。
【０１４３】
（５）嵩高獣毛紡績糸の作製
図１に示されるリング紡績装置２０に、洗浄後の羊毛トップのスライバを供給して、３６番手の嵩高羊毛紡績糸（単糸）を作製した。
【０１４４】
なお、本実施例では、トップローラ６の独立溝２１の形状を長方形とし、そのサイズを長さ４ｍｍ、幅１．５ｍｍ、深さ３ｍｍとした。そして、このような形状の独立溝２１をトップローラ６に１８個設けた。なお、このトップローラ６の外径は、４７ｍｍであった。また、本実施例では、フロントローラ４の圧接力を８ｋｇ／ｃｍ２に、ネップローラ対の圧接力を１ｋｇ／ｃｍ２に設定した。また、本実施例では、フロントローラ４とネップローラ対Ｎの周速度比を１．５９に設定した。なお、フロントローラ４とネップローラ対Ｎの周速度比は、フロントローラ４の周速度をネップローラ対Ｎの周速度で割ることにより算出される。また、本実施例では、ネップローラ対Ｎとフロントローラ４との芯間隔（ゲージ）を５０ｍｍ（羊毛繊維の平均繊維長よりも短い）に設定した。また、本実施例において、牽伸機構２５におけるドラフト率を２０とした。
【０１４５】
そして、本実施例では、上述のようにして作製された下撚５２０Ｚの嵩高羊毛紡績糸（単糸）２本を上撚３６０Ｓで撚り合わせて糸番手２／３６の嵩高羊毛紡績糸（双糸）を作製した。
【０１４６】
（６）嵩高羊毛紡績糸の染色
嵩高羊毛紡績糸（双糸）をチーズ巻きにしてチーズ染色機に装着してチーズ染色を行った。なお、このとき、浴比が１：１５となるようにチーズ染色機の浴槽に水を投入し、続けて５％ｏｗｆの酸性媒染染料であるクロムブラックＰＬＷ（山田化学工業（株）製）を投入して嵩高羊毛紡績糸の染色を行った。
【０１４７】
（７）編地の作製
１２ゲージ／インチの横編機を用いて上述の嵩高羊毛紡績糸から天竺編地を作製すると共に１４ゲージ／インチの横編機を用いて同嵩高羊毛紡績糸から天竺編地を作製した。
【０１４８】
２．物性測定
上述のようにして得られた嵩高羊毛紡績糸および天竺編地の物性を実施例１と同様にして測定した。結果を表５および表６に示す。
【実施例９】
【０１４９】
羊毛トップとして平均繊維長７４．９ｍｍ，最大繊維長１５０ｍｍ，繊度２０．３μｍの羊毛トップと、平均繊維長７４．９ｍｍ，最大繊維長１５０ｍｍ，繊度１９．５μｍの羊毛トップとを５０：５０の割合で混合した混合羊毛トップを用いた以外は、実施例８と同様にして嵩高羊毛紡績糸および天竺編地を作製し、それらの物性測定を行った。結果を表５および表６に示す。
【０１５０】
【表５】
0005515014.tif 000006
【０１５１】
【表６】
0005515014.tif 000007
【符号の説明】
【０１５２】
１      バックローラ
２      ミドルローラ
３      エプロン
４      フロントローラ
５      ネップローラ対のベースローラ
６      ネップローラ対のトップローラ
７      リング
８      嵩高紡績糸
９      スピンドル
２０      リング紡績装置（嵩高紡績糸の製造装置）
２１      独立溝
２５      牽伸機構
２６      撚り機構
Ｎ      ネップローラ対
Ｓ      スライバ（繊維群）
Ｂ      ボビン
【産業上の利用可能性】
【０１５３】
本発明に係る嵩高獣毛紡績糸の製造方法は、軽量であり、ソフトな肌触り、十分な保温
性、優れた抗ピリング性およびマシンウォッシャブル性を備える嵩高獣毛布帛を形成する
ことができる嵩高獣毛紡績糸を製造することができるという特徴を有しており、例えば、
１年を通してあまり季節に拘らなく着用できる衣料（軽く、薄く、暖かい等の種々の機能
を有した衣料）の製造などに有用である。
【図１】
0005515014.tif 000008
【図２】
0005515014.tif 000009
【図３】
0005515014.tif 000010